(57)【要約】【課題】樹脂基材上に構造を形成するための方法を提供すること。【解決手段】前記方法は、（ａ）一定の表面パターンを有するモールドを、光分解性アモルファスポリマー基材上に支持された紫外線（ＵＶ）硬化性樹脂基材に接触させるステップであって、前記一定の表面パターンが前記ＵＶ硬化性樹脂基材上に構造を形成するステップ；（ｂ）ＵＶ放射に前記ＵＶ硬化性樹脂を曝すことによって、前記アモルファスポリマー基材上に支持された前記ＵＶ硬化性樹脂を硬化させるステップ；及び（ｃ）前記硬化した樹脂を前記モールドから分離するステップを含む。本発明は、さらに、前記を行うための装置を提供する。【選択図】図１
2012244178.tif 000002
【特許請求の範囲】
【請求項１】
（ａ）一定の表面パターンを有するモールドを、光分解性アモルファスポリマー基材上に支持された紫外線（ＵＶ）硬化性樹脂基材に接触させるステップであって、前記一定の表面パターンが前記ＵＶ硬化性樹脂基材上に構造を形成するステップ；
（ｂ）ＵＶ放射に前記ＵＶ硬化性樹脂を曝すことによって、前記アモルファスポリマー基材上に支持された前記ＵＶ硬化性樹脂を硬化させるステップ；及び
（ｃ）前記硬化した樹脂を前記モールドから分離するステップ
を含む、樹脂基材上に構造を形成するための方法。
【請求項２】
構造がインプリントである、請求項１に記載の方法。
【請求項３】
インプリントがナノインプリントである、請求項２に記載の方法。
【請求項４】
光分解性ポリマー基材が、ＵＶ放射を吸収したときにフリーラジカルを生成できる、請求項１〜３のいずれかに記載の方法。
【請求項５】
ポリマー基材がポリカーボネートを含む、請求項１〜４のいずれかに記載の方法。
【請求項６】
接触ステップ（ａ）及び硬化ステップ（ｂ）が、加圧下に、同時に並行して実施される、請求項１〜５のいずれかに記載の方法。
【請求項７】
圧力が６００ｋＰａ〜１，０００ｋＰａであり得る、請求項６に記載の方法。
【請求項８】
モールドが反射性材料から構成されるように選択される、請求項１〜７のいずれかに記載の方法。
【請求項９】
反射性材料が遷移金属を含む、請求項８に記載の方法。
【請求項１０】
モールドが付着防止コーティングを実質的に有さない、請求項１〜９のいずれかに記載の方法。
【請求項１１】
ポリマー基材が接着促進剤を実質的に含まない、請求項１〜１０のいずれかに記載の方法。
【請求項１２】
ＵＶ放射が、２００ｎｍ〜４００ｎｍの波長を有するように選択される、請求項１〜１１のいずれかに記載の方法。
【請求項１３】
ポリマー基材が、フェニル基、ピリジン基、ピラジン基、イミダゾール基、チオフェン基、ピロール基、フラン基、ベンゼン環含有アナローグ、及びこれらの混合物からなる群から選択される芳香族基を含む、請求項１〜１２のいずれかに記載の方法。
【請求項１４】
芳香族基が、２８０ｎｍ〜３５０ｎｍの波長を有するＵＶ光子を吸収するように選択される、請求項１３に記載の方法。
【請求項１５】
硬化ステップ（ｂ）が、樹脂がモールドに接触するときに、前記樹脂をＵＶ放射に曝すことを含む、請求項１〜１４のいずれかに記載の方法。
【請求項１６】
（ａ）一定の表面パターンを有する可動性モールドであって、該モールドが、光分解性アモルファスポリマー基材層上に支持されたＵＶ硬化性樹脂層と接触するように構成されており、前記樹脂が前記モールドに対して可動性である前記モールド；
（ｂ）前記モールドと噛み合うように構成されている圧縮手段であって、それにより前記樹脂及びポリマー基材層を前記モールドと前記圧縮手段の間に挟み込んで、前記樹脂上に構造を形成する圧縮手段；
（ｃ）前記ＵＶ硬化性樹脂を照射するように配置されたＵＶ源；及び
（ｄ）前記硬化した樹脂を前記モールドから脱離させるための脱離手段
を含む、樹脂基材上に構造を形成するための装置。
【請求項１７】
可動性モールドが回転式モールドである、請求項１６に記載の装置。
【請求項１８】
回転式モールドが、その外周に沿って樹脂を移動させるように構成されている、請求項１７に記載の装置。
【請求項１９】
脱離手段が、１つ又は２つ以上の脱モールドローラーを含む、請求項１６〜１８のいずれかに記載の装置。
【請求項２０】
脱モールドローラーが、ポリマー基材層と噛み合うことによって、モールドから樹脂を脱離させるように構成されている、請求項１９に記載の装置。
【請求項２１】
ポリマー基材層がポリカーボネートを含む、請求項１６〜２０のいずれかに記載の装置。
【請求項２２】
モールドが反射性材料を含む、請求項１６〜２１のいずれかに記載の装置。
【請求項２３】
反射性材料が遷移金属を含む、請求項２２に記載の装置。
【請求項２４】
圧縮手段が、モールドと噛み合って、樹脂上に圧縮力を加えるように構成されているローラーを含む、請求項１６〜２３のいずれかに記載の装置。
【請求項２５】
ＵＶ源が、約２００ｎｍ〜約４００ｎｍの波長を有するＵＶ放射を発するように構成されている、請求項１６〜２４のいずれかに記載の装置。
【請求項２６】
請求項１〜１５のいずれかに記載の方法によって又は請求項１６〜２５のいずれかに記載の装置によって製造される、アモルファスポリマー基材層上に支持された、硬化した樹脂を含むコンポジット。
【発明の詳細な説明】
【技術分野】
【０００１】
本発明は、一般に、樹脂基材上にナノインプリント成形を行うための方法及び装置に関する。
【背景技術】
【０００２】
紫外線（ＵＶ）ロールツーロール（roll-to-roll）ナノインプリント成形技術は、ポリエチレンテレフタレート（ＰＥＴ）などのポリマー基材に支持された樹脂上にパターン形成されたナノサイズのパターン化された造作（feature）を生成する技術として知られており、これは、半導体デバイス、例えば、トランジスタ、マイクロチップ及びＭＥＭＳデバイスの製造において工業的用途を認められている。
【０００３】
特に、ロールツーロールナノインプリント成形法では、それが、接触パターン形成技術である、すなわち、パターン形成ツール（例えば、モールド）が樹脂と接触し、一方、樹脂はポリマー基材によって支持されているために、樹脂と基材の間の接着は、極めて重大な役割を果たす。
【０００４】
この点において、通常のロールツーロールナノインプリント成形法に付随する１つの共通の技術的課題は、樹脂が、インプリント成形ステップの間にモールドと接触した後、インプリント成形ステップの後までも、モールドに付着し続けるということである。このために、後の分離するステップの間に、モールドからよりもむしろ、ポリマー基材から樹脂が剥がされるということが起こり得る。これは、結果として、樹脂上にパターン形成されたパターン化された造作に損傷を生じ、樹脂を、さらなる用途に使えなくすることがある。より重要なことは、モールドが、それに付着した樹脂を除去するために、インプリント成形装置から取り外され、洗浄される必要があるので、結果として、インプリント成形工程に不必要な休止時間を生じることである。
【０００５】
さらに、パターン化された造作は、通常、低アスペクト比である（例えば、約０．５〜約３．０）。その結果、樹脂が破壊される場合、通常、アセンブリの結合力が最も弱い、樹脂とポリマー基材との間の界面で破壊される。
【０００６】
樹脂とポリマー基材との間の界面での結合破壊を防ぐために、モールドへの樹脂の付着性を低下させ、ポリマー基材への樹脂の接着性を増すために、かなりの数の方策が提案されている。このような手法の１つは、モールドに付着防止コーティングを付けることに関する。しかし、通常、付着防止コーティングは、寿命が限定されているという欠点をもち、インプリントサイクルを経ると劣化する傾向がある。別の手法は、樹脂とポリマー基材との間に接着促進剤フィルムを付けることに関する。しかし、接着促進剤は、ロールツーロールナノインプリント成形法で通常必要とされるような大きな表面積に渡ってそれらを付ける必要がある場合には特に、多大の費用を要し得る。
【０００７】
凝集破壊の課題を解決するためのさらに別の手法は、フルオロポリマー材料からなるモールドのような、低表面エネルギーのモールドの使用にある。この手法に付随する１つの障害は、フルオロポリマー材料は、軟らかい傾向があるために、何千回ものインプリントサイクルに渡る繰返し負荷により生じるクリープを欠点としてもつことである。
【発明の概要】
【発明が解決しようとする課題】
【０００８】
したがって、現在提案され採用されている手法のどれも、ロールツーロールナノインプリント成形法を用いインプリントされる樹脂の生産のスケールアップにとって実用的でない。したがって、上記の技術的課題を克服する、又は、少なくとも改善し得る、ロールツーロールナノインプリント成形法を提供することが求められている。
【課題を解決するための手段】
【０００９】
第１の態様において、樹脂基材上に構造を形成するための方法が提供され、この方法は、次のステップ：（ａ）一定の表面パターンを有するモールドを、光分解性アモルファスポリマー基材上に支持された紫外線（ＵＶ）硬化性樹脂基材に接触させるステップであって、前記一定の表面パターンが前記ＵＶ硬化性樹脂基材上に構造を形成するステップ；（ｂ）ＵＶ放射に前記ＵＶ硬化性樹脂を曝すことによって、前記アモルファスポリマー基材上に支持された前記ＵＶ硬化性樹脂を硬化させるステップ；及び（ｃ）前記硬化した樹脂を前記モールドから分離するステップを含む。一実施形態において、この方法は、ロールツーロールナノプリント成形を行うためのものであり得る。
【発明の効果】
【００１０】
これに関して、ＵＶ硬化性樹脂を、実質的に光分解性のアモルファスポリマー基材上に支持することによって、樹脂とポリマー基材との間の接着性におけるかなりの改善が達成され得ることが、驚くべきことに、見出された。有利には、改善された接着性により、硬化した樹脂が、接触ステップ（ａ）及び／又は硬化ステップ（ｂ）の後、モールドに付着することが防がれる。このため、アモルファスポリマー基材上に支持され硬化した樹脂は、樹脂上に形成された構造に損傷を生じることなく、モールドから容易に脱離され得る。開示されている方法は、また、単に、モールド表面に付着しているかもしれない樹脂を除去するために、モールドが取り外され、洗浄され得るように、定期的に中断される必要がない。
【図面の簡単な説明】
【００１１】
【図１】実施形態による、ロールツーロールナノインプリント成形を行うための装置の概略図である。
【図２】図１の装置の近接概略図である。
【図３】図１に示されている装置に使用できる２つのＵＶ源のＵＶ−Ｖｉｓ発光スペクトルを示すグラフである。
【図４】１００μｍの厚さのポリカーボネートシートの代表的な透過スペクトルである。
【図５ａ】ＵＶ硬化した実用ポリマーモールドを製作するための製造プロセスの概略図である。
【図５ｂ】ビットパターンが形成されたハードディスク媒体を成形するための方法である。
【図６】下の実施例１に従って製造された、線幅５０ｎｍのデータトラックを有する、インプリントされたポリカーボネート基材ウェッブの３０，０００倍の倍率での走査電子顕微鏡（ＳＥＭ）画像である。
【図７】図６のインプリントされたポリカーボネート基材ウェッブの、３０，０００倍の倍率での、ある角度を成す横断面のＳＥＭ画像である。
【図８ａ】下の実施例２に従って製造された、ポリカーボネートウェッブ上のＵＶ硬化性樹脂に複製されたＤＶＤトラックの、２，７００倍の倍率でのＳＥＭ画像である。
【図８ｂ】図８ａの樹脂の横断面画像である。
【発明を実施するための形態】
【００１２】
理論に拘束されようとは思わないが、アモルファスポリマーは、より多くの自由体積、より開かれた構造を有し、ＵＶ硬化性樹脂に、より浸透され易く、また、樹脂を物理吸着する、より大きな傾向を示すことが仮定されている。特に、ポリマー基材のアモルファス性は、それが、結晶性ポリマーの密に充填された鎖を有さない（もしそうでなければ、これらは、プレポリマーのオリゴマーのような他の分子、又は他のポリマー鎖の拡散に対するバリアとして働くので、ポリマーの結晶構造を貫いて張りめぐらされる絡み合いの形成を妨げ得る）ので、接着性を向上させる。
【００１３】
さらに、アモルファスポリマー鎖はスタッキングしていないので、アモルファスポリマーは、一般に、他のポリマー鎖及び／又は光開始剤と反応する潜在性がより高い部位を提供し得る。他方、結晶性ポリマーの密に充填された鎖は、ポリマー鎖における反応性基に光開始剤が到達することを妨げ、また光分解を阻害し得る。
【００１４】
結晶性又は半結晶性ポリマーに比べて、アモルファスポリマーの無秩序なポリマー鎖は、隣接する樹脂のポリマー構造内に、より容易に拡散し、その逆も同様である。したがって、ポリマー基材のアモルファス性は、そのランダムで無秩序なポリマー鎖と、硬化性樹脂のポリマー鎖との間の絡み合いの形成を、ポリマー／樹脂の界面で促進するのに役立ち得る。絡み合いの形成及び拡散の増加は、いずれも、硬化性樹脂へのアモルファスポリマー基材の接着にとって極めて重要である。
【００１５】
さらに、一実施形態において、光分解性アモルファスポリマー基材は、不安定な結合構造、例えば、これらに限らないが、Ｃ−Ｃ結合、Ｃ−Ｏ結合、Ｃ−Ｓ結合、Ｃ−Ｎ結合、Ｃ−Ｃｌ結合、又はＣ−Ｂｒ結合を含む、化学的に不安定なポリマー基材であるように選択される。これらの結合は、本来不安定であり、光子又は樹脂の光開始剤によって攻撃されて、ポリマー自体の内に、重合サイトを生成し得る。有利にも、このために、ポリマーは、樹脂／ポリマー基材の界面で、樹脂と容易に共有結合を生成し、接着性が向上する。
【００１６】
第２の態様において、樹脂基材上に構造を形成するための装置が提供され、この装置は、（ａ）一定の表面パターンを有する可動性モールドであって、光分解性アモルファスポリマー基材層上に支持されたＵＶ硬化性樹脂層と接触するようになっており、前記樹脂が前記モールドに対して可動性である前記モールド；（ｂ）前記モールドと噛み合う（engage）ことによって、それらの間に前記樹脂及びポリマー基材層を挟み込んで、前記樹脂上に構造を形成するように構成されている圧縮手段；（ｃ）前記ＵＶ硬化性樹脂を照射するように配置されたＵＶ源；及び（ｄ）前記硬化した樹脂を前記モールドから脱離させるための脱離手段；
を含む。
【００１７】
一実施形態において、開示されている装置は、ロールツーロールナノインプリント成形のための装置であり得る。
【００１８】
開示されている装置の技術的利点は、第１の態様の方法に対して上で開示された通りである。
【００１９】
第３の態様において、アモルファスポリマー基材層上に支持された、硬化した樹脂を含むコンポジットであって、上で開示された方法によって、又は上で開示された装置によって製造されたコンポジットが提供される。
【００２０】
定義
本明細書において用いられる次の用語及び語句は、以下に示される意味を有する。
【００２１】
用語「実質的に」は、「完全に」を除外せず、例えば、Ｙを「実質的に含まない」組成物は、Ｙを完全に含まないということがあり得る。必要な場合、用語「実質的に」を、本発明の定義から省くことができる。
【００２２】
特に断らなければ、用語「含んでいる」及び「含む」、並びにそれらの文法的異形は、挙げられた要素を含むが、また挙げられていないさらなる要素の包含もまた許容するような、「開いた」又は「包含的」言語を表そうとするものである。
【００２３】
本明細書で用いられる場合、用語「約」は、配合成分の濃度に関して、典型的には、提示されている値の±５％、より典型的には、提示されている値の±４％、より典型的には、提示されている値の±３％、より典型的には、提示されている値の±２％、より一層典型的には、提示されている値の±１％、より一層典型的には、提示されている値の±０．５％を意味する。
【００２４】
この開示の全体を通して、特定の実施形態は、範囲指定形式（range format）で開示している。範囲指定形式における記述は、単に、簡便さのためであって、開示されている範囲領域への不変の限定として解釈されるべきでないことが理解されるべきである。したがって、範囲の記述は、明確に開示される可能な全ての従属範囲、さらにはその範囲内の個々の数値を含むと見なされるべきである。例えば、１〜６のような範囲の記述は、１〜３、１〜４、１〜５、２〜４、２〜６、３〜６などのような明確に開示される従属範囲、さらには、その範囲の個々の数値、例えば、１、２、３、４、５、及び６を含むと見なされるべきである。これは、範囲の幅にかかわらず、当てはまる。
【００２５】
選択肢としての実施形態の開示
以下に、第１の態様による、樹脂上に構造を形成するための方法の例示的な非限定的実施形態を開示する。
【００２６】
一実施形態として、樹脂基材上に構造を形成するための方法が開示され、この方法は、次のステップ：（ａ）一定の表面パターンを有するモールドを、光分解性アモルファスポリマー基材上に支持された紫外線（ＵＶ）硬化性樹脂基材に接触させるステップであって、前記一定の表面パターンがＵＶ硬化性樹脂基材上に構造を形成するステップ；（ｂ）ＵＶ放射に前記ＵＶ硬化性樹脂を曝すことによって、前記アモルファスポリマー基材上に支持された前記ＵＶ硬化性樹脂を硬化させるステップ；及び（ｃ）前記硬化した樹脂を前記モールドから分離するステップを含む。
【００２７】
樹脂上に形成される構造は、インプリントであり得る。インプリントは、マイクロインプリント又はナノインプリントであり得る。一実施形態において、インプリントはナノインプリントである。一実施形態において、アモルファスポリマーは、アモルファスポリカーボネート、アモルファスポリアクリレート、アモルファスポリエチレンナフタレート、及びこれらのコポリマーからなる群から選択され得る。
【００２８】
アモルファスポリマーは、そのポリマー構造に、芳香族基を含み得る。芳香族基は、フェニル基、ピリジン基、ピラジン基、イミダゾール基、チオフェン基、ピロール基、フラン基、ベンゼン環含有（benzannulated）アナローグ、及びこれらの混合体から選択され得る。
【００２９】
一実施形態において、ポリマー基材は、ポリカーボネート（ＰＣ）を含み得る。さらに別の実施形態において、ポリマー基材は、ポリカーボネートから本質的になり得る。例示的な非限定的ポリカーボネートは、下の一般式（Ｉ）によって表すことができる。
【００３０】
【化１】
2012244178.tif 000003
式（Ｉ）
【００３１】
式中、ｎは２を超える任意の整数であり得る。
【００３２】
一実施形態において、ポリカーボネートは、それが完全にアモルファスで、可撓性があり、透明であり、半結晶性でないように選択される。アモルファス性は、分子レベルでは、ポリマー主鎖の嵩高いメチル基に起因すると考えることができ、これらのメチル基は、２つのフェニル基の間に配置されているために、隣接ポリマー鎖間の、フェニル基のπスタッキングを妨げる。
【００３３】
別の実施形態において、ポリマー基材は、ＵＶ放射によって少なくとも部分的に分解可能なポリマーであるように選択され得る。一実施形態において、ＵＶ分解性ポリマーはポリカーボネートである。ポリカーボネートは、約２００ｎｍ〜約４００ｎｍの波長の電磁（「ＥＭ」）放射を吸収することができ、３００ｎｍ未満のＥＭ放射に対する特に高い吸光度を有することが分かっている。有利には、ポリマー基材の光分解により生ずるフリーラジカルは、硬化ステップの間に硬化性樹脂内の重合反応に関与し得るので、ポリマー基材は、重合している樹脂と共有結合を形成する。有利には、共有結合の形成は、ポリカーボネートと硬化する樹脂との間の接着性を大きく向上させる。
【００３４】
さらに有利には、ポリカーボネートは、ランダムに配向した芳香族基を有するポリマー鎖のランダムネットワークからなるので、それは、ラジカルを生成するように、ＵＶ放射をより効率的に吸収できる。詳細には、ポリカーボネートにおける芳香族基のランダム配向により、ランダム偏光ＵＶ光子の、より効率的な吸収が起こるので、光分解反応を生じることができるフリーラジカルが、ポリカーボネート基材の全体に渡って均一に分散する。対照的に、ＰＥＴのような結晶性ポリマーは、それらの結晶領域において芳香族基の優先的な配向を示し、これらの芳香族基は、特定の偏りのＵＶ光子だけを吸収できるので、吸収効率は低下する。
【００３５】
別の実施形態において、アモルファスポリマー基材は、特に２８０ｎｍ〜３５０ｎｍの範囲において、ＵＶ光子の高い吸収度を示す芳香族基を有するものであるように選択され得る。有利には、吸収の後、ポリマー鎖の開裂が起こり、開裂した鎖の末端にフルーラジカルが生成する。これらのラジカルは、樹脂分子と重合し、樹脂／ポリマー基材の界面に、架橋し共有結合し、ひどく絡み合ったネットワークを形成し得る。
【００３６】
開示されている方法において、接触ステップ（ａ）及び硬化ステップ（ｂ）は、加圧下に、同時に並行して実施され得る。一実施形態において、インプリント成形及びＵＶ硬化での圧力は、約６００ｋＰａ〜約１，０００ｋＰａであり得る。一実施形態において、モールド、及びアモルファス基材上に支持された樹脂は、加圧ローラーによって、例えば約８００ｋＰａの圧力下に、一緒に加圧され得る。加圧下に接触ステップを行うことは、また、モールドと樹脂の間の空気の泡を、締め出すのにも有用であり得るし、また、樹脂をある程度平坦にする働きをし、ポリマー基材の全体に渡って、より均一に樹脂を広げ得る。
【００３７】
開示されている方法において、モールドは、反射性材料から構成されるように選択され得る。一実施形態において、選択される反射性材料は、波長４００ｎｍ未満の垂直入射光の少なくとも８０％を反射できるものである。
【００３８】
反射性モールドは、樹脂／ポリマーの界面で吸収されないで樹脂／ポリマー基材アセンブリを通過したＵＶ光子が、反射されて、再び、樹脂／ポリマー基材アセンブリを通ることができるので、有用である。これは、ポリマー基材によって光子が吸収される機会を増やし、結果的に、生成されるフリーラジカルの数を増加させる。本発明の方法は、樹脂／ポリマー基材の界面を通る多重反射を可能にするために、反射体と共に据えつけられたＵＶ源を用いることをさらに含み得る。これは、ラジカルの生成をさらに増大させ、樹脂／ポリマー基材の界面での接着性をさらに向上させ得る。
【００３９】
反射性材料は遷移金属を含み得る。一実施形態において、開示されている方法において用いられるモールドは、ニッケル（Ｎｉ）を含み得る。一実施形態において、モールドは、実質的にＮｉからなり得る。有利には、ニッケルモールドは、強靭であり、欠陥蓄積し難い。ニッケルモールドは、また、薄いシート状で供用された場合、可撓性があり得る。さらに、Ｎｉは、高反射性材料であり、このことは、樹脂／ポリマー基材アセンブリによるＵＶ吸収を促進し得る。
【００４０】
別の実施形態において、反射性材料は、Ｎｉ合金、例えば、Ｎｉ−Ｃｏ合金を含み得る。
【００４１】
ＵＶ硬化性樹脂は、ＵＶ放射への暴露で、架橋結合を生成できる硬化性ポリマー前駆体を含み得る。ポリマー前駆体は、ビニル前駆体、アクリル前駆体、エポキシ前駆体、エポキシシリコーン、ポリジメチルシリコーン、光硬化性シルセスキオキサン又はこれらの混合物からなる群から選択され得る。ポリマー前駆体は、粘度が１５Ｐａ．ｓ未満の液状であり得る。
【００４２】
ＵＶ硬化性樹脂は、ポリマー基材のネットワークの中に拡散して、ポリマー基材内に重合サイトを生成できるものであるように選択され得る。それゆえに、ポリマー前駆体は、ポリマー基材との絡み合い、及びポリマー基材との共有結合を形成できるように選択されるべきである。ポリマー前駆体は、ポリマー基材への拡散を容易にするように、低分子量のものであり得る。一実施形態において、ポリマー前駆体は、１０，０００未満の分子量を有する。
【００４３】
ポリマー前駆体は、ポリマー前駆体間の重合反応を開始し、さらには、ポリマー基材における不安定な結合を攻撃してポリマー基材にラジカル重合サイトを生成できる光開始剤と共に供用され得る。
【００４４】
一実施形態において、モールドは、付着防止コーティングを、実質的に有さない。すなわち、開示されている方法は、モールドに付着防止コーティングを付けるステップを除外し得る。
【００４５】
一実施形態において、ポリマー基材は、接着促進剤を、実質的に有さない。すなわち、開示されている方法は、また、ポリマー基材に接着促進剤を付けるステップも除外し得る。
【００４６】
モールド上の一定の表面パターンは、インプリントされる樹脂上に、マイクロサイズ又はナノサイズの構造を付与するように構成されていてよい。マイクロサイズ又はナノサイズの構造は、ＵＶ放射によって硬化した、重合した樹脂から、実質的に構成され得る。
【００４７】
硬化ステップ（ｂ）の間、約２００ｎｍ〜４００ｎｍの波長を有するＵＶ放射が、モールド及び／又はアモルファスポリマー基材上に支持された樹脂に、向けられ得る。一実施形態において、ＵＶ放射は、約２００ｎｍ〜３５０ｎｍ、約２００ｎｍ〜約３００ｎｍ、又は２００ｎｍ〜約２５０ｎｍの波長を有し得る。一実施形態において、ＵＶ放射は、２８０ｎｍ〜３５０ｎｍの波長範囲を有する。硬化ステップ（ｂ）は、樹脂を、それがモールドと接触している間にＵＶ放射に曝すことを含み得る。硬化ステップ（ｂ）は、また、モールドによる加圧をすでに経た樹脂の部分を照射することも含み得る。硬化ステップ（ｂ）の間に用いられるＵＶ放射は、約３．０ｅＶ〜約６．２ｅＶのエネルギー範囲を含み得る。別の実施形態において、ＵＶ放射は、約２．５ｅＶ〜約５．０ｅＶのエネルギー範囲（又は、約２００〜５００ｎｍ）を含み得る。
【００４８】
本明細書に記載されている方法は、連続的に行うことができ、この場合、ポリマー基材（この上に樹脂が載っている）の動いているベルト（又は「ウェッブ」）が、インプリント成形のためにモールドに連続的に供給されていて、その後、インプリントが形成された後に、モールドから脱離される。連続的方法は、マイクロサイズ又はナノサイズの造作を、１ｍｍｓ−１の速度で製作することが可能であり得る。
【００４９】
ポリマー基材の動くベルトは、０．１ｍｓ−１〜１０ｍｓ−１の速度で、モールドに向けて供給され得る。理解され得るように、これは、単なる例示的な範囲であり、実際の速度は、装置の大きさ、用いられるモールドの外周、インプリントされた構造の意図される産出速度に応じて変わり得る。
【００５０】
一実施形態において、硬化ステップ（ｂ）は、２〜３分から１秒又はそれ未満までの範囲の時間で行われ得る。一実施形態において、硬化継続時間は、２００ｓ、１９０ｓ、１８０ｓ、１７０ｓ、１６０ｓ、１５０ｓ、１４０ｓ、１３０ｓ、１２０ｓ、１１０ｓ、１００ｓ、９０ｓ、８０ｓ、７０ｓ、６０ｓ、５０ｓ、４０ｓ、３０ｓ、２０ｓ、１０ｓ、５ｓ、１ｓ、０．５ｓ、又はより短時間から選択され得る。硬化継続時間は、ポリマー基材及び樹脂がモールドに向けて供給される速度に依存し得る。
【００５１】
別の実施形態において、樹脂は、モールドの表面上に適量供給（dispense）され、モールドが基材と接触するときに、後で、ポリマー基材に接触させられてもよい。
【００５２】
開示されている方法は、接触ステップ（ａ）の前に、アモルファスポリマー基材上にＵＶ硬化性樹脂を載せるステップをさらに含み得る。この載せるステップは、ＵＶ硬化性ポリマー前駆体をポリマー基材上に載せることを含み得る。載せるステップは、インクジェットを用いること、スプレーを用いること、又は、ポリマー前駆体溶液に浸漬されたローラーに、動いているベルトを接触させることを含み得る。
【００５３】
第２の態様による、構造を形成するための装置の例示的な非限定的実施形態が、これから開示される。
【００５４】
一実施形態において、樹脂基材上に構造を形成するための装置が提供され、この装置は、（ａ）一定の表面パターンを有する可動性モールドであって、光分解性アモルファスポリマー基材層上に支持されたＵＶ硬化性樹脂層と接触するようになっており、前記樹脂が前記モールドに対して可動性である前記モールド；（ｂ））前記モールドと噛み合うように構成されている圧縮手段であって、それにより前記樹脂及びポリマー基材層を前記モールドと前記圧縮手段の間に挟み込んで、前記樹脂上に構造を形成する圧縮手段；（ｃ）前記ＵＶ硬化性樹脂を照射するように配置されたＵＶ源；及び（ｄ）前記硬化した樹脂を前記モールドから脱離させるための脱離手段；を含む。
【００５５】
一実施形態において、前記装置は、ロールツーロールナノインプリント成形を行うのに適切であり得る。
【００５６】
アモルファスポリマー基材は、前記のもののようなものであり得る。
【００５７】
可動性モールドは、回転式モールドであり得る。回転式モールドは、それが回転するにつれて、その外周に沿って樹脂を移動させるように構成されていてよい。一実施形態において、モールドは、アモルファス基材上に支持された樹脂と噛み合うことによって、その外周に沿って、回転運動により、樹脂／ポリマー基材アセンブリを移動させるように構成されている、回転可能なように装着されたローラーである。
【００５８】
脱離手段は、１つ又は２つ以上の脱モールドローラーを含み得る。脱モールドローラーは、ポリマー基材層と噛み合うことによって、モールドから樹脂を脱離させるように構成されていてよい。
【００５９】
モールドは、４００ｎｍ未満の波長を有する垂直入射光の少なくとも８０％を反射できる反射性材料を含み得る。反射性材料は遷移金属であり得る。一実施形態において、モールドはニッケルを含む。
【００６０】
開示されている装置の圧縮手段は、前記樹脂に圧縮力を加えるように、モールドと噛み合うように構成されているローラーを含み得る。モールド及び機械的ローラーは、それらの間に、樹脂とポリマー基材アセンブリとを挟み込むことによって、アセンブリに圧縮力を加えるように配置され得る。モールドは、また、樹脂表面にインプリントを付与するために、樹脂に接触する、パターン形成された表面を含み得る。加えられる力は、樹脂にインプリントすることによって、樹脂表面上にマイクロサイズ又はナノサイズの構造を形成するために、十分なものであり得る。
【００６１】
ＵＶ源は、蛍光ランプ、アークランプ、ガス放電ランプ、発光ダイオードアレイ、レーザー、又はこれらの２つ以上の組合せから選択され得る。一実施形態において、ＵＶ源は、少なくとも１００Ｗの定格出力を有する水銀ショートアークランプであり得る。
【００６２】
一実施形態において、ＵＶ源は、ＵＶ放射がポリマー基材を通過する前に、樹脂を通過し得るように、モールドの内側に配置され得る。
【００６３】
別の実施形態において、ＵＶ源は、０°〜約９０°の入射角で、モールド、樹脂及びポリマー基材を照射するように、モールドの外部に置かれ得る。様々な入射角で、樹脂／ポリマー基材アセンブリにＵＶ放射を供給するように、２つ以上の外部ＵＶ源が備えられてもよい。ＵＶ源は、圧縮手段によって圧縮されている又は圧縮された樹脂／ポリマー基材アセンブリを照射するように配置され得る。ＵＶ源は、約２００ｎｍ〜約４００ｎｍの波長を有するＵＶ放射を発するように構成されていてよい。
【００６４】
添付図は、開示されている実施形態を例示し、開示されている実施形態の原理を説明するのに役立つ。しかし、図は、単に例示の目的のためにであって、本発明の範囲の限定として意図されていないことが理解されるべきである。
【００６５】
図面の詳細な説明
図１を参照すると、樹脂基材上に構造を形成するための装置１００の概略図が示されている。装置１００は、ロールツーロールナノインプリント成形を行うのに適している。装置は、以下を含む：（ａ）光分解性アモルファスポリマー基材層８上に支持されたＵＶ硬化性樹脂層６に接触するようになっており、この樹脂６は、モールド２に対して移動できる、一定の表面パターン４を有する可動性モールド２；（ｂ）前記モールド２と噛み合うことによって、それらの間に前記樹脂６及びポリマー基材層８を挟み込んで、前記樹脂６にインプリント１２を形成するように構成されている、加圧ローラー１０の形の圧縮手段；（ｃ）前記モールド２と接触しているＵＶ硬化性樹脂６を照射することによって、ＵＶ硬化性樹脂６を硬化させるように配置されたＵＶ源１４；及び（ｄ）硬化した樹脂１８をモールド２から脱離させるように構成されている、脱モールドローラー１６の形の脱離手段。
【００６６】
ＵＶ硬化性樹脂６は、ポリマー基材層８上に、適量供給ユニット２０によって、適量供給され、ポリマー基材層８上のＵＶ硬化性樹脂６の厚み又は厚さが、ＵＶ硬化性樹脂６の長さ全体を通して実質的に一定であるように、ドクターブレード２２によって、平らにされ、余分なものは除去される。
【００６７】
図２は、図１の装置の近接概略図である。ここで、同じ特徴は、同じ参照数字によってであるがプライム記号（’）を付けて定められている。ここで、モールド２’は、ニッケルのような高反射性金属からなり、ＵＶ源１４’は、反射体を含む。反射性ニッケルモールド２’及びＵＶ源反射体１４’を有することによって、ＵＶ硬化性樹脂６’とポリマー基材層８’との間の界面２４を通して、多重反射が起こり得る。ＵＶ光子は、ポリマー基材層８’を通して、複数回、反射され得るが、これは、界面２４でのＵＶ光子の吸収を増大させる助けとなり得る。ポリマー基材層８’の光分解により生じるフリーラジカルは、ＵＶ硬化性樹脂６’内の重合反応に関与し得るので、界面２４でのポリマー基材層８’とＵＶ硬化性樹脂６’との間の接着性を大きく向上させるように、ポリマー基材層８’のポリマーは、重合しているＵＶ硬化性樹脂６’と共有結合を形成する。
【００６８】
代わりとなる実施形態（示されていない）において、ポリマー基材層８’を通る伝播距離を増すように、複数のＵＶ源１４’がポリマー基材層８’にほぼ平行に方向づけられ得る。
【００６９】
図１で用いられているＵＶ源１４は、図３に示されるＵＶ−Ｖｉｓ発光スペクトルの１つを有する水銀蒸気アークランプであってよい。図３は、S2000水銀アークランプ及びS1000水銀アークランプのＵＶ−Ｖｉｓ発光スペクトルを示す。
【００７０】
示されているように、約２８０ｎｍ〜３５０ｎｍに強い発光ピークがある。この発光は、ポリマー基材層のポリカーボネートのようなアモルファスポリマーのフェニル基を励起するのに十分なだけ、高エネルギーである。ポリカーボネートのフェニル基の励起は、より良好なポリカーボネートの接着特性に寄与する。これは、１００μｍの厚さのポリカーボネートシートに対する代表的な透過スペクトルを示す図４に例示されている。図４から分かるように、ポリカーボネートシートは、約４００ｎｍの波長の光で吸収し始め、３００ｎｍ未満の波長の光を強く吸収する。ポリカーボネートにおける芳香族基は、２５０〜３５０ｎｍの領域で、光又はＵＶ光子を効率的に吸収できる。ポリカーボネート内の芳香族基のランダムな配向により、ランダム偏光ＵＶ光子の、より効率的な吸収が起こり得るので、フリーラジカルを生成する光分解反応が均一に分散される。吸収の後で、多くの場合、ポリマー鎖の開裂が起こり、同時に、開裂した鎖の末端でフリーラジカルが生成する。これらのフリーラジカルは、樹脂モノマーとの重合反応を開始して、ポリマー／樹脂の界面で、架橋し共有結合し、ひどく絡み合ったネットワークを形成する。このため、ポリマーの吸収端に強い発光を有するＵＶ源と併せて用いることができるように、アモルファスポリマーが、強い芳香族性をもつものであることが好ましい。
【００７１】
図５ａは、図１の装置を用い、ＵＶ硬化した実用（working）ポリマーモールドを製作するための製造プロセス２００の概略図である。特に、図５ａは、開示された方法又は装置により形成される、硬化した樹脂の１つの可能な用途を示す。特に、硬化した樹脂は、それが、後に行われるインプリント成形プロセスで、それ自体、モールドとして使用され得るように、十分に頑丈である。
【００７２】
硬化した樹脂をモールドとして用い、続いて行われる例示的なインプリント成形プロセスが、図５ｂに示されており、実用モールド（図５ａにより製造された）が、磁性層（ＣｏＣｒＰｔ）及びアルミニウムのブランクベース層上に支持されたフォトレジスト層にインプリントを形成するために用いられる。この方式のインプリント成形は、通常、ハードディスクプラッタの製造の間に行われる。図５ｂに示されているバッチプロセスは、サーマルホットエンボス加工法、又はＵＶ硬化性樹脂を用いる別のＵＶナノインプリント法であり得る。
【００７３】
有利には、開示されている方法及び装置は、ロールツーロール法により、使い捨てポリマーモールドを大量生産するために使用され得る。これらの使い捨てモールドは、後で行われる、バッチ方式リソグラフィー（サーマル又はＵＶナノインプリント）でのリソグラフィーを行うために使用できる。重要なことは、これらのモールドは十分に低いコストで製造され得るので、それらは、使用後に廃棄され得る、又は、さらなる使用のためにリサイクルされ得ることである。
【００７４】
［実施例］
具体的実施例を参照して、本発明の非限定的な例をより詳細にさらに説明するが、これらの実施例は、決して、本発明の範囲を限定するものと解釈されるべきではない。
【実施例１】
【００７５】
この実施例では、図１の装置を、２００μｍの厚さのポリカーボネート基材層上に５０ｎｍの線幅のデータトラックのインプリントを形成するために用いた。ポリカーボネートは、Solves Innovative Technology Pte Ltd（シンガポール）から入手した。このポリカーボネート基材は、溶融押出法により成形して、プラスチックウェッブの巻きを形成し、次いで、これを、ポリマー基材８として図１の装置に供給する。
【００７６】
装置１００は、サブ５０ｎｍデータトラックの形の一定の表面パターン４を有するニッケルモールドの形の可動性モールド２を含む。ニッケルモールドは、サブ５０ｎｍデータトラックを含む２．５インチハードディスクマスターモールドを、エレクトロプレーティングによって、ニッケルモールド上に複製することによって製作した。ニッケルモールドは、それが可撓性を保ち、円柱ローラー上に装着できるように、約１００μｍの厚さであるように製作した。
【００７７】
市販のいくつかのＵＶアクリル樹脂は全てが類似の挙動を示すので、ＵＶ硬化性樹脂６として使用できる。例示的な市販の樹脂は、YNIL-R2-1の商標でYoung Chang Chemical Co.から、mr-UVCur21SFの商標でMicro Resist Technology GmbHから、又はMAR-02の商標でBeulah Companyから入手できる。ＵＶ硬化性樹脂６は、２００μｍの厚さを有するポリカーボネートからなるアモルファスポリマー基材層８上に、適量供給ユニット２０によって適量供給し、ポリカーボネート層上のＵＶ硬化性樹脂６の厚みは、ドクターブレード２２によって一定にした。ニッケルモールドは、付着防止コーティングを有さず、ニッケルが露出しており、ポリカーボネート層もまた、接着促進剤を有さず、ポリカーボネートが露出していることが特筆されるべきである。ポリカーボネートに、酸素プラズマ処理は行わなかった。適量供給されるＵＶ硬化性樹脂６の厚さは、いくつかの要因、例えば、樹脂粘度、適量供給の速度、モールド２に向かうポリマー基材８の移動速度により変わる。適量供給されるＵＶ硬化性樹脂６の厚さは、通常、約２００ｎｍ〜２ミクロンである。
【００７８】
ＵＶ硬化性樹脂６及びポリカーボネート層が、ニッケルモールドの外周に沿って移動する際に、ニッケルモールド、ＵＶ硬化性樹脂６、及びポリカーボネート層は、加圧ローラー１０によって約４００ｋＰａの圧力で、一緒に挟み込まれた。加圧ローラー１０は、ニッケルモールドとＵＶ硬化性樹脂６との間から空気の泡を締め出すように働き、また、ポリカーボネート層の全体に渡って、より均一に、ＵＶ硬化性樹脂６を広げるように、ＵＶ硬化性樹脂６をある程度平坦にするようにも働く。
【００７９】
加圧ローラー１０を通過した後、ＵＶ硬化性樹脂６は、１００ワットのＵＶランプの形のＵＶ源１４によって硬化し、ＵＶ源では、ＵＶ光は、ＵＶ硬化性樹脂を照射するために、光ファイバーケーブルによって誘導される。光ファイバー光ガイドは、ＵＶランプを、ＵＶ硬化性樹脂６及びポリカーボネート層から分離することによって、ＵＶ硬化性樹脂６及びポリカーボネート層の過度な劣化（eating）を防ぐ。ＵＶ硬化性樹脂の硬化は室温で起こる。ＵＶ硬化性樹脂は、ラジカル重合による硬化の間に固化して、硬化した樹脂１８を生成した。次いで、硬化した樹脂１８は、脱モールドローラー１６の形の脱離手段を通過した後で、ニッケルモールドから脱離される（脱モールドされる）。硬化した樹脂１８は、その表面に、ニッケルモールドの表面パターン４に相補的なインプリントを有していた。
【００８０】
別法として、ＵＶ硬化性樹脂６は、ポリカーボネート層上に適量供給される代わりに、ニッケルモールド上に直接載せられてもよい。
【００８１】
Ｎｉモールド２の回転は、アモルファス基材層８がモールドに向かって供給される速度に相当する。この特定の実施形態において、速度は、１分間当たり０．１メートルから、１分間当たり約１０メートルまで変わり得る。速度は、装置の大きさ及びモールドの外周のような他の要因に依存し、本開示の限定を意図していないことが理解され得る。
【００８２】
硬化ステップの継続時間は、モールドの回転速度に依存して、約２〜３分から１秒未満までであり得る。
【００８３】
図６は、ポリカーボネート基材層上のインプリントを示す。インプリントは、線幅５０ｎｍでピッチ１００ｎｍであり、これは、ニッケルモールド上の表面パターンに相補的であった。このことから推して、ニッケルモールド上の表面パターンは、硬化した樹脂１８上に、効果的に複製できると思われる。
【００８４】
図７は、図６のインプリントされたポリカーボネート基材層の、３０，０００倍の倍率でのある角度を成す横断面のＳＥＭ画像である。インプリントされた造作の下の硬化した樹脂層を表す、残留層は、１μｍより僅かに小さい厚さ（試料面の全体に渡って、約６００ｎｍ〜８００ｎｍの厚さで、±１００ｎｍの変動がある）を有する。
【００８５】
図７から、いくつかの粒子欠陥、及び小さな穴のような形状の欠陥が見える。これらの粒子は、クリーンルームの外での取扱いにより付着したようであり、他方、小さな穴状の欠陥は、インプリントプロセスの間に完全に溶解しなかった、捕捉された空気の泡に起因するようであった。これらの欠陥は、ＵＶ硬化性樹脂がニッケルモールドと接触する直前に、ヘリウムシュラウド（shroud）を導入することによって、対処できると思われる。ヘリウムの泡は、樹脂に、ずっと容易に溶解して、欠陥のない結果が残されるであろう。これらの画像は、実用モールドの製作の実現可能性を示す。
【実施例２】
【００８６】
実施例１に記載された方法に基づく図１の装置を、ポリカーボネート層によって支持されたＵＶ硬化性樹脂上に、約２００ｎｍ〜１μｍの長さの同心ドットのインプリントパターンを形成するために用いた。この実施例では、同じＵＶ硬化性樹脂、ポリカーボネート及びインプリント成形条件が、用いられる。インプリントされた樹脂は、ＤＶＤ又はＤＶＤ−ＲＯＭとして用いることができる。図８ａは、ポリカーボネート層上のＵＶ硬化性樹脂に複製されたＤＶＤトラックの、２，７００倍の倍率でのＳＥＭ画像である。図８ｂは、図８ａの樹脂の横断面画像であり、樹脂の残留層の厚さ、さらにはインプリントされたドットのレリーフプロファイルを示している。
【産業上の利用可能性】
【００８７】
開示された方法及び装置において、硬化した樹脂は、ポリマー層に接着されており、また、モールドから容易に脱離され得る。ポリマー層に対する向上したその接着性により、硬化した樹脂は、ポリマー層から容易に剥がすことができない。モールドからの脱離が容易であるため、モールドは、先行技術のインプリント成形と異なり、モールドから樹脂を剥がすことに付随する如何なる運転休止時間を取ることもなく、連続的に用いることができる。
【００８８】
開示された方法及び装置は、モールドの如何なる処理も不要であり得るので、モールド上に付着防止コーティングを付けることが不要であり得る。さらに、ＵＶ硬化性樹脂とポリマー基材との間に、接着促進剤フィルムを付けることが不要であり得る。このため、付着防止コーティング若しくは接着促進剤フィルム又は両方のコストを計算に入れる必要がないので、インプリント成形のコストは低減できる。経済性の改善は、特に、パターン形成される媒体、光学フィルム及びコーティング（特に、反射防止）、並びに生物学的用途（防汚表面）のような用途における、本発明の方法及び装置の工業的採用の点で、大きな違いを生じるであろう。
【００８９】
開示された方法及び装置は、軟らかいために、何千回ものインプリントサイクルに渡る反復負荷により生じるクリープに難点があることが知られているフルオロポリマー材料からなるモールドの使用を必要としないことがある。
【００９０】
開示された方法及び装置は、後で行われるリソグラフィーのための実用モールドを製造するために使用され得る。ＵＶ架橋された樹脂は、その大きなヤング率のために、十分に頑丈で堅く、そのため、特に、別の基材上のレジスト層にインプリントするための、パターン形成された硬い表面層として、モールド材料として使用できる。この架橋した樹脂層と、可撓性で形状追従性のあるポリマー基材層とを接合すると、２つの異なったもののそれぞれの長所、すなわち、パターン形成されるレジスト層との界面での硬さ、及びポリマー層に起因する全体としての形状追従性を生じる。後者は、所定の用途に必要とされるように、より堅く、又はより柔らかいように、厚さで調節できる。ポリマー基材層とＵＶ樹脂との間の接着性の向上により、後で行われるリソグラフィー工程に耐える適切な凝集強さを有する実用モールドが製作され得る。
【００９１】
開示された方法及び装置は、ハードディスク、さらには、ＤＶＤのような、パターン形成された別の媒体形態を製造するために使用され得る。
【００９２】
開示された方法及び装置は、光学コーティング及びフィルム、光学部品（フォトニック結晶、導波管など）、ワイヤグリッド偏光子、ディスプレイ、生物学的用途（防汚表面）、並びに化学（担持触媒）を生成するために使用され得る。
【００９３】
上記開示を読んだ後で、本発明の精神及び範囲から逸脱することなく、本発明の様々な他の変更及び適応が、当業者には明らかであり、このような全ての変更及び適応の全ては、添付の特許請求の範囲内に含まれることが意図されていることが明らかであろう。
【図１】
2012244178.tif 000004
【図２】
2012244178.tif 000005
【図３】
2012244178.tif 000006
【図４】
2012244178.tif 000007
【図５】
2012244178.tif 000008
【図６】
2012244178.tif 000009
【図７】
2012244178.tif 000010
【図８】
2012244178.tif 000011
【外国語明細書】
2012244178000001.pdf